(57)【要約】【課題】粒子ビームを用いたナノサイズ物質の変形方法、及びそのような方法を用いて製造されるナノツールを提供すること。【解決手段】本発明による粒子ビームを用いたナノサイズ物質の変形方法は、ナノサイズ物質に粒子ビームを照射して、前記ナノサイズ物質を、前記粒子ビームの方向に撓むようにすることを特徴とする。【選択図】図１
2008264886.tif 000002
【特許請求の範囲】
【請求項１】
粒子ビームを用いたナノサイズ物質(nanometer-scale material)の変形方法であって、
前記ナノサイズ物質に、粒子ビームを照射して、前記ナノサイズ物質を、前記粒子ビームの方向に撓むようにすることを特徴とする、
粒子ビームを用いたナノサイズ物質の変形方法。
【請求項２】
前記粒子ビームは、中性子ビーム、陽性子ビーム、中性原子ビーム、又はイオンビームであることを特徴とする、
請求項１に記載の粒子ビームを用いたナノサイズ物質の変形方法。
【請求項３】
前記中性原子は、ヘリウム(He)、ホウ素(B)、ネオン(Ne)、マグネシウム(Mg)、アルミニウム(Al)、シリコン(Si)、燐(P)、塩素(Cl)、アルゴン(Ar)、チタン(Ti)、クロム(Cr)、ガリウム(Ga)、ゲルマニウム(Ge)、クリプトン(Kr)、インジウム(In)、キセノン(Xe)、金(Au)、及び白金(Pt)のいずれか一つであることを特徴とする、
請求項２に記載の粒子ビームを用いたナノサイズ物質の変形方法。
【請求項４】
前記イオンは、ヘリウム(He)、ホウ素(B)、ネオン(Ne)、マグネシウム(Mg)、アルミニウム(Al)、シリコン(Si)、燐(P)、塩素(Cl)、アルゴン(Ar)、チタン(Ti)、クロム(Cr)、ガリウム(Ga)、ゲルマニウム(Ge)、クリプトン(Kr)、インジウム(In)、キセノン(Xe)、金(Au)、及び白金(Pt)イオンのいずれか一つであることを特徴とする、
請求項２に記載の粒子ビームを用いたナノサイズ物質の変形方法。
【請求項５】
前記粒子ビームが照射される部分の前記ナノサイズ物質の厚さ、又は直径は、200nm以下であることを特徴とする、
請求項２に記載の粒子ビームを用いたナノサイズ物質の変形方法。
【請求項６】
前記ナノサイズ物質は、導体、半導体、及び不導体のいずれか一つに属していることを特徴とする、
請求項２に記載の粒子ビームを用いたナノサイズ物質の変形方法。
【請求項７】
前記ナノサイズ物質の形状は、棒状、又は突出部を有する形状であることを特徴とする、
請求項２に記載の粒子ビームを用いたナノサイズ物質の変形方法。
【請求項８】
前記棒状、又は突出部の一部を、マスクで覆った後、前記粒子ビームを照射して、前記マスクの外部に露出した部分を、前記粒子ビームの方向に撓むようにすることを特徴とする、
請求項７に記載の粒子ビームを用いたナノサイズ物質の変形方法。
【請求項９】
請求項１から６のいずれか一項に記載の方法によって製造される限界寸法走査型プローブ顕微鏡（CD-SPM）探針。
【請求項１０】
前記探針の突出部の一部をマスクで覆った後、前記粒子ビームを照射して、前記マスクの外部に露出した部分を、前記粒子ビームの方向に撓むようにしたことを特徴とする、
請求項９に記載の限界寸法走査型プローブ顕微鏡探針。
【請求項１１】
請求項１から６のいずれか一項に記載の方法によって製造されるナノフック。
【請求項１２】
前記ナノフックを成す突出部の一定の部分を、マスクで覆い、前記粒子ビームを照射して、前記マスクの外部に露出した部分を、前記粒子ビームの方向に撓むようにする段階を、連続的に適用して製造されることを特徴とする、
請求項１１に記載のナノフック。
【発明の詳細な説明】
【技術分野】
【０００１】
本発明は、粒子ビームを用いたナノサイズ物質(nanometer-scale material)の変形方法、及びそのような方法を用いて製造されるナノツールに関する。
【背景技術】
【０００２】
一般的に、物質に機械的な力を加えれば、物質を変形させることができる。物質に機械的な力を加えると、力を受けた物質には、一定の強度以上の力で永久的な変形が生じる。
【０００３】
しかしながら、物質の大きさがナノスケール(nano-scale)の場合には、 物質が微小であることから、機械的な力を加えて物質を変形させることは、容易な作業ではない。また、床にナノサイズ物質を置いて押圧するなどの機械的な力を用いた、ナノサイズ物質を変形させる方法が存在すると言っても、ナノサイズ物質を、所望の変形の程度で所望の形状に変形させることとは、ほとんど不可能である。これは、ナノスケール条件下では、物質の変形に必要な機械的な力の大きさの制御が、容易でないばかりではなく、物質の変形に、更に他のメカニズムが存在することもあるためである。
【０００４】
このように、ナノサイズ物質を変形させることは、非常に難しい作業であることから、ナノスケール、又はミクロンスケールでの物質の形状調節のために、ミーリング、 エッチング、あるいは蒸着などの方式が使用されてきた。
【０００５】
したがって、上述したミーリングやエッチング及び蒸着などの方法とは次元を異にする、機械的な力を使用しない新たな方式のナノサイズ物質の変形方法が開発されれば、そのような方法を用いてナノサイズ物質を変形させることで、様々な形状のナノツールの製造に用いられるだろう。
【発明の開示】
【発明が解決しようとする課題】
【０００６】
本発明の目的は、ナノサイズ物質の変形方法を提供することにある。
【０００７】
本発明の他の目的は、そのようなナノサイズ物質の変形方法を用いて製造されるナノツールを提供することにある。
【課題を解決するための手段】
【０００８】
前記の本発明の目的は、ナノサイズ物質に粒子ビームを照射して、前記ナノサイズ物質を、前記粒子ビームの方向に撓むようにすることを特徴とする、粒子ビームを用いたナノサイズ物質の変形方法によって達成され得る。
【０００９】
前記粒子ビームは、中性子ビーム、陽性子ビーム、中性原子ビーム、又はイオンビームのいずれでも可能であり、中性原子又はイオンの種類としては、ただ例示的に、ヘリウム(He)、ホウ素(B)、ネオン(Ne)、マグネシウム(Mg)、アルミニウム(Al)、シリコン(Si)、燐(P)、塩素(Cl)、アルゴン(Ar)、チタン(Ti)、クロム(Cr)、ガリウム(Ga)、ゲルマニウム(Ge)、クリプトン(Kr)、インジウム(In)、キセノン(Xe)、金(Au)、及び白金(Pt)の中性原子ビーム、又はイオンビームが可能である。
【００１０】
前記粒子ビームが照射される部分の前記ナノサイズ物質の厚さ、又は直径は、 200nm以下が望ましく、前記粒子ビームが照射されるナノサイズ物質の種類は、導体、半導体及び不導体(絶縁体)となることができる。
【００１１】
また、粒子ビームによって変形される前記ナノサイズ物質の形状は、棒状、スパイク状及びタワー状など、突出部を有するものなど、様々な形状となることができる。
【００１２】
更に、前記棒状、又は突状の一部を、マスクで覆った後、前記粒子ビームを照射して、前記マスクの外部に露出した部分のみを、前記粒子ビームの方向に撓むようにすることもできる。
【発明の効果】
【００１３】
以上、説明したように、本発明によれば、機械的な力を加えることなく、ナノサイズ物質の変形方法を提供することにより、微小な大きさを有するナノサイズ物質を容易に変形させる方法を提供することができ、更に、そのような方法を用いて容易に製造されるナノツールを提供することができる、などの効果を奏する。
【発明を実施するための最良の形態】
【００１４】
以下に、本発明による粒子ビームを用いたナノサイズ物質の変形方法、及びそのような方法を用いて製造されるナノツールの好適な実施の形態について、添付の図面を参照しながら説明する。
【００１５】
本実施例における粒子ビームを用いたナノサイズ物質の変形方法は、基本的に、ナノサイズ物質に粒子ビームを照射すると、ナノサイズ物質が粒子ビームの方向に撓むといったような、新しい実験的な発見(考え方)に基づいている。
【００１６】
従来、粒子ビーム、特に集束されたイオンビームの用途は、微細加工(micro-machining)のためのミーリング、エッチング、及び蒸着などに限定されてきた。すなわち、従来の集束されたイオンビームは、イオンビームの加速エネルギーによって、試片を構成する物質に衝撃を与えて、試片を構成する物質のミーリング作業やエッチング、又はイオンビームを試片を構成する物質に固着させる蒸着などの作業のために用いられることに限定されてきた。
【００１７】
このようなイオンビームによるミーリング作業の例としては、透過型の電子顕微鏡(Transmission Electron Microscope)の試片製作が挙げられ、エッチングの場合には、半導体素子のリソグラフィーがその例としてあげられ、蒸着の例としては、微細素子回路の復元などがあげられる。
【００１８】
本実施例における粒子ビームを用いたナノサイズ物質の変形方法は、このように既存に知られているミーリング、エッチング、又は蒸着などとは異質的で、かつ新しい実験的な発見に基づいている。
【００１９】
図１は、本発明の一実施の形態による粒子ビームを用いたナノサイズ物質の変形方法を具現するための装置を模式的に示す図である。
【００２０】
図１に示されるように、ナノサイズの厚さを有する棒状の試片１２が用意された後、固定装置１４に固定される。このように試片１２が固定された後、イオンカラム１１を通じて、試片１２に対してイオンビーム１３を照射すると、試片１２は、イオンビーム１３の方向に撓むようになる。すなわち、試片１２は、図１に示された矢印１５の方向に撓む。
【００２１】
図２（ａ）〜図２（ｅ）は、図１に示された方法で実験した結果の走査型電子顕微鏡(SEM:Scanning Elcetron Microscope)写真である。
【００２２】
実験は、集束イオンビーム装置(FIB system)において行われた。そして、使用されたイオンビームの種類は、ガリウムであった。
【００２３】
図２（ａ）に示されたSEM写真は、イオンビームが照射される前の写真である。図２（ａ）の実験に使用された試片は、シリコン(Si)であり、イオンビームが照射される前の最初の試片の大きさは、３０μｍ(長さ)×１０μｍ(幅)×４μｍ(厚さ)であった。集束イオンビーム装置による集束されたイオンビーム(focused ion beam)は、図１に示されるように、試片の上方から、試片に垂直な方向に照射された。
【００２４】
本発明の発明者の実験によれば、試片の厚さが厚い場合、イオンビームが照射されると、まず、スパッタリング効果によって、イオンビームの照射される試片の厚さが薄くなる。  図２（ｂ）は、そのように試片が薄くなったことを示すSEM写真である。
【００２５】
その後、イオンビームによるスパッタリング効果によって、試片の厚さが薄くなるに従って、しきい厚さに至ると、試片は、イオンビームの方向に撓むようになる。図２（ｃ）は、イオンビームの照射によって、試片が撓み始めることを示すSEM写真である。
【００２６】
本発明の発明者の実験結果によれば、試片が撓むようになるしきい厚さは、約２００ｎｍであった。すなわち、イオンビームによるスパッタリング効果によって、試片が益々薄くなるに従って、約２００ｎｍ程度の厚さで、試片は、イオンビームの方向に撓むようになる。
【００２７】
図２（ｄ）及び図２（ｅ）は、イオンビームが更に照射された後のSEM写真である。図２（ｄ）及び図２（ｅ）のSEM写真から分かるように、棒状のシリコン試片がイオンビームの方向に撓まれたことを、明確に確認することができる。
【００２８】
図３は、本発明の他の実施の形態による、粒子ビームを用いたナノサイズ物質の変形方法を具現するための他の装置を、模式的に示す図である。図２では、棒状のナノサイズ物質を変形する方法を具現するためのものを示したが、この図３においては、突出した形状であるスパイク状、又はタワー状のナノサイズ物質を変形する方法を具現するための装置を示している。
【００２９】
図３を参照すると、図１を用いて説明したのと同様に、ナノサイズの直径を有する、突出した形状の試片３２が用意される。試片３２が用意された後、イオンカラム３１を通じて、試片３２の突出した部分３４に、イオンビーム３３が照射される。このようにイオンビームを、試片３２の突出した部分３４に照射すると、試片３２の突出した部分３４は、イオンビーム３３の方向に撓むようになる。すなわち、図３に示した矢印３５の方向に、試片３２の突出した部分３４が撓むようになる。
【００３０】
図４（ａ）及び図４（ｂ）は、図３に示された方法で実験した結果のSEM写真である。図４（ａ）は、イオンビームが照射される前の試片のSEM写真であり、図４（ｂ）は、イオンビームが照射された後の試片のSEM写真である。
【００３１】
イオンビームは、写真の左側から、５２°の角度で照射された。図４（ａ）及び図４（ｂ）の比較を通じて、スパイク状に突出した端部が、イオンビームの方向に撓まれたことを、明確に確認することができる。
【００３２】
図４において使用された試片の材質は、アンチモン(Sb)がドープされたシリコンであり、突出した部分の高さは、約２．５μｍであり、端部の直径は、約１５ｎｍである。図４（ｂ）から確認できるように、突出した部分の中、端部から約１μｍ程度が、イオンビームの方向に撓まれたことを、確認することができる。
【００３３】
図５及び図６は、異なる材質の試片に対してイオンビームが照射された後のSEM写真である。図５の試片の材質は、非晶質の炭素であり、図６の試片の材質は、タングステンである。図５及び図６の写真から確認できるように、突出した端部が、イオンビームの方向に撓まれたことが分かる。
【００３４】
図７及び図８は、タワー状のナノサイズ物質に対するイオンビーム照射後のSEM写真である。図７の試片の材質は、シリコンであり、図８の試片の材質は、窒化ケイ素である。図８の場合においては、中央部の分離して突出した部分が、撓まれていることを、確認することができる。
【００３５】
本発明の発明者は、このような実験結果から、物質の大きさがナノスケール程度に小さくなると、物質の伝導的な特性とは無関係に、すなわち、導体(タングステン)や半導体(シリコン)、及び不導体(窒化ケイ素)に関わらず、照射される粒子ビームによって、ナノサイズ物質が粒子ビームの方向に撓む特性があるという結論を下した。このような実験結果は、既存には知られていなかった、新しい実験的な事実である。
【００３６】
このような新しい実験的な事実に基づく本実施例における、粒子ビームを用いたナノサイズ物質の変形方法は、電気的や磁気的、又は化学的手段あるいは装置を用いることなく、単に粒子ビームの照射によって、ナノサイズ物質を変形することができる。そして、本実施例における粒子ビームを用いたナノサイズ物質の変形方法は、ナノサイズ物質の形状(geometry)にかかわらず、ある物質が特定のしきい値以下に充分に小さくなると、適用されることができる。
【００３７】
本発明の発明者は、このような実験的な事実が、粒子ビームを構成する粒子が、ナノサイズ物質の内部に注入(implantation)されて生じる応力勾配によって発生されるという結論を下した。
【００３８】
すなわち、ナノサイズ物質に粒子ビームが照射されると、粒子ビームを構成する粒子(実験では、Gaイオン)が、粒子ビームが照射される物質の内部に注入されて、格子欠陷をつくるようになる。本発明の発明者は、このような格子欠陷と、注入された粒子とは、物質の内部に一定の濃度を有していなく、粒子ビーム源の前面よりも後面に、濃度が高く形成されるという結論を下した。また、一般的に、圧縮応力の大きさは、注入された粒子、及び格子欠陷の濃度に比例するので、本発明の発明者は、応力勾配の違いによって、粒子ビームが照射されるナノサイズ物質が、粒子ビームの方向に撓むという結論を下すことに至った。
【００３９】
更に、図２の写真からも確認できるように、ミクロンスケールでは、スパッタリング効果が優勢であるが、棒の厚さが薄くなりナノスケールになると、応力勾配によって棒が撓むという事実から、本発明の発明者は、応力勾配による撓み効果が発生するためには、粒子ビームが照射される物質の大きさが、ミクロンスケールからナノスケールに小さくならなければならないという結論を下すことに至った。また、ここで、物質が撓むために必要な厚さは、約２００ｎｍであることが確認できた。
【００４０】
図９は、集束されたイオンビームによって撓まれた、シリコンスパイクの透過電子顕微鏡(TEM:Transmission Electron Microscope)写真である。図９の写真において、黒色の部分は、イオンビームのイオンが注入されない結晶領域を示し、グレーの部分は、イオンビームのイオンが注入されて、非晶質(amorphous phase)に変化された領域を示す。図９のTEM写真は、本発明の発明者の結論を裏付ける根拠になるだろう。
【００４１】
本実施例におけるナノサイズ物質の変形方法は、ガリウムイオンビームを用いて行われたが、ナノサイズ物質の変形が、圧縮応力によるものであるので、中性子ビーム、陽性子ビームの他に、中性原子ビームも可能であり、このようなナノサイズ物質の変形に用いられる粒子ビーム源としては、単に例示的に、ヘリウム(He)、ホウ素(B)、ネオン(Ne)、マグネシウム(Mg)、アルミニウム(Al)、シリコン(Si)、燐(P)、塩素(Cl)、アルゴン(Ar)、チタン(Ti)、クロム(Cr)、ガリウム(Ga)、ゲルマニウム(Ge)、クリプトン(Kr)、インジウム(In)、キセノン(Xe)、金(Au)、及び白金(Pt)などが挙げられる。
【００４２】
このような本実施例における粒子ビームを用いたナノサイズ物質の変形方法においては、ナノサイズ物質に機械的な力を加えることなく、容易にナノサイズ物質を変形させることができるので、ナノサイズ物質に照射される粒子ビームの量や方向を、適宜調節することで、様々な形状にナノサイズ物質を加工して、ナノツールを製造することができる。
【００４３】
本実施例における粒子ビームを用いたナノサイズ物質の変形方法を用いて製造可能なナノツールの例としては、限界寸法走査型プローブ顕微鏡探針（CD-SPM探針：Critical Dimension Scanning Probe Microscope probe)が挙げられる。
【００４４】
SPMを用いて、図１０を用いた説明と同様に、探針の端部が一直線状に伸びている探針では、正確に屈曲のある側面の映像を得ることができないので、屈曲のある側面の映像を得るためには、探針としては、先端が撓まれたものが望ましい。このように、SPMを用いて屈曲のある側面の映像を得るための探針を、CD-SPM探針と呼び、本実施例における粒子ビームを用いたナノサイズ物質の変形方法を用いると、容易に探針の先端を撓むようにすることで、CD-SPM探針を製造することができる。
【００４５】
図１１は、本発明の一実施の形態による、粒子ビームを用いたナノサイズ物質の変形方法を用いて製造されるCD-SPM探針の例を示す図である。
【００４６】
図１１の（ａ）は、既存のSPM、特に、原子間力顕微鏡（AFM：Atomic Force Microscope)探針を模式的に示す図であり、図１１の（ｂ）は、イオンミーリングなどによって、探針の先端が充分に薄くなったことを、模式的に示す図である。図１１の（ｂ）のような探針は、商業的に購入することができる。図１１の（ｃ）は、図１１の（ｂ）のような探針に、本実施例における粒子ビームを用いたナノサイズ物質の変形によって、粒子ビームを照射した後の態様である。図面に示されているように、粒子ビームの照射方向を適宜調節することで、所望の方向に探針の先端を撓むことができる。
【００４７】
図１２は、本実施例における粒子ビームを用いたナノサイズ物質の変形方法によって製造される、CD-SPM探針の他の例を示す図である。図１１の方法と異なっている点は、図１２の方法においては、粒子ビームを覆うためのマスクを使用するということにある。このようにマスクを使用すると、探針の先端の撓ませたい部分を、調節することができる。
【００４８】
具体的に、図１２の（ａ）に示されるように、探針の片持ちバリ(カンチレバー)４２の上方に突出したチップ４３の一部を、マスク４４で覆い、イオンカラム４１を用いて、マスク４４で覆われた上部に、粒子ビームを照射すると、探針は、図１２の（ｂ）に示されたように、マスク４４で覆われていない部分のみが撓むようになる。
【００４９】
本実施例における粒子ビームを用いたナノサイズ物質の変形方法を用いて製造できる、他のナノツールの例としては、ナノフックが挙げられる。
【００５０】
図１３は、本実施例における粒子ビームを用いたナノサイズ物質の変形方法を用いて製造される、ナノフックの製造過程のSEM写真である。図１３の写真において、矢印は、粒子ビームが照射される方向を示すものである。
【００５１】
図１３中のａは、粒子ビームによって加工される前のスパイク状を示しており、図１３中のｂ、ｃ、ｅ、ｆで示す粒子ビームの照射過程を経ると、図１３中のｆに示すようなナノフックを製造することができる。図１３中のｄは、図１３中のｃを、他の角度から見たものである。
【００５２】
このようなナノフックの製造は、各段階(ｂ、ｃ、ｄ、ｅ)において、粒子ビームを照射する時間を調節する方法を採用することもでき、図１４に示されるように、マスクを使用することもできる。
【００５３】
図１４を参照して、本実施例における粒子ビームを用いたナノサイズ物質の変形方法を用いてナノフックを製造する過程について説明すれば、以下の通りである。
【００５４】
図１４の（ａ）に示されているように、突出部を構成するスパイク５２の一部を、マスク５３で覆った後、イオンカラム５１を用いて、マスク５３の外部に露出した部分に、粒子ビーム５４を照射する。すると、図１４の（ａ）の右側に示されているように、マスク５３で覆われていない部分６１が、粒子ビームの方向に撓むようになる。その後、図１４の（ｂ）においては、図１４の（ａ）で撓まれた部分６１を、再度、マスク５４で覆い、イオンカラム５１を用いて、マスク５３の外部に露出した部分に、粒子ビーム５４を照射する。その結果は、図１４の（ｂ）の右側に示してある。粒子ビームによって、マスク５３で覆われていない部分６２が、撓むようになる。最後に、図１４の（ｃ）において、図１４の（ｂ）で撓まれた部分６２を、更に再度、マスク５４で覆い、イオンカラム５１を用いて、マスク５３の外部に露出した部分に、粒子ビーム５４を照射する。その結果は、図１４の（ｃ）の右側に示してある。粒子ビームによって、マスク５３で覆われていない部分６３が、撓むようになる。
【００５５】
このような過程を通じて、所望の形状のナノフックを製造することができるようになる。図１４を用いた説明においては、単に、３段階を介してナノフックを製造することを説明したが、必要な場合、又は精巧なナノフックを製造する場合には、このような段階を増やすことが考えられる。
【００５６】
前述したCD-SPM探針やナノフックは、本実施例における粒子ビームを用いたナノサイズ物質の変形方法を用いて製造できる、例示的な例に過ぎなく、本実施例における粒子ビームを用いたナノサイズ物質の変形方法を用いると、様々な形状のナノツールを製造することができる。
【００５７】
以上で、本発明に係る好適な実施の形態を説明してきた。しかしながら、上述したような実施の形態は、ただ例示として挙げたものであると見做されるべきであろう。つまり、本発明の属する技術分野において通常の知識を有する者ならば、本発明の好適な実施の形態を参照して、様々な変形を導出することができるだろう。そのため、本発明の技術的な権利範囲は、添付の請求項のみに基づいて解釈されなければならない。
【図面の簡単な説明】
【００５８】
【図１】本発明の一実施の形態による、粒子ビームを用いたナノサイズ物質の変形方法を具現するための装置を模式的に示す図である。
【図２（ａ）】棒状シリコンに対して、図１に示された方法で実験した結果のSEM写真である。
【図２（ｂ）】棒状シリコンに対して、図１に示された方法で実験した結果のSEM写真である。
【図２（ｃ）】棒状シリコンに対して、図１に示された方法で実験した結果のSEM写真である。
【図２（ｄ）】棒状シリコンに対して、図１に示された方法で実験した結果のSEM写真である。
【図２（ｅ）】棒状シリコンに対して、図１に示された方法で実験した結果のSEM写真である。
【図３】本発明の他の実施の形態による、粒子ビームを用いたナノサイズ物質の変形方法を具現するための他の装置を模式的に示す図である。
【図４】（ａ）及び（ｂ）は、スパイク状シリコンのナノサイズ物質に対して、図３に示された方法で実験した結果のSEM写真である。
【図５】様々な形状及び様々な材質のナノサイズ物質に対して、図３に示された方法で実験した結果のSEM写真である。
【図６】同じく、様々な形状及び様々な材質のナノサイズ物質に対して、図３に示された方法で実験した結果のSEM写真である。
【図７】同じく、様々な形状及び様々な材質のナノサイズ物質に対して、図３に示された方法で実験した結果のSEM写真である。
【図８】同じく、様々な形状及び様々な材質のナノサイズ物質に対して、図３に示された方法で実験した結果のSEM写真である。
【図９】粒子ビームによって撓まれたシリコンスパイクのTEM写真である。
【図１０】ナノスケールの屈曲を有する構造物を模式的に示す図である。
【図１１】本発明の一実施の形態による、粒子ビームを用いたナノサイズ物質の変形方法を用いて製造される、CD-SPM探針の製造過程を模式的に示す図である。
【図１２】本発明の更に他の実施の形態による、粒子ビームを用いたナノサイズ物質の変形方法を用いて製造される、CD-SPM探針の製造過程を模式的に示す図である。
【図１３】本実施例における粒子ビームを用いたナノサイズ物質の変形方法を用いて製造される、ナノフックの製造過程のSEM写真である。
【図１４】本実施例における粒子ビームを用いたナノサイズ物質の変形方法を用いて製造される、ナノフックの製造過程を模式的に示す図。
【符号の説明】
【００５９】
１１、３１、４１、５１: イオンカラム 
１２、３２: 試片
１３、３３: イオンビーム 
４４、５３: マスク
【図１】
2008264886.tif 000003
【図２（ａ）】
2008264886.tif 000004
【図２（ｂ）】
2008264886.tif 000005
【図２（ｃ）】
2008264886.tif 000006
【図２（ｄ）】
2008264886.tif 000007
【図２（ｅ）】
2008264886.tif 000008
【図３】
2008264886.tif 000009
【図４】
2008264886.tif 000010
【図５】
2008264886.tif 000011
【図６】
2008264886.tif 000012
【図７】
2008264886.tif 000013
【図８】
2008264886.tif 000014
【図９】
2008264886.tif 000015
【図１０】
2008264886.tif 000016
【図１１】
2008264886.tif 000017
【図１２】
2008264886.tif 000018
【図１３】
2008264886.tif 000019
【図１４】
2008264886.tif 000020